Brevet FR3044320A1 (20170602)
REVENDICATIONS1. Composition solide utilisable notamment comme revêtement adhésif au métal, hydrophobe et électriquement conducteur, comportant au moins (% en poids de composition) : - à titre de charge conductrice, de 75% à 95% de microparticules électriquement conductrices dont la taille moyenne en poids est comprise entre 1 iam et 100 iam ; - à titre de matrice polymérique adhésive au métal et hydrophobe, de 5% à 25% d'une matrice polymère notée « P » comportant au moins 2 polymères différents : a) P1 : un polymère fluoré thermoplastique dont la masse moléculaire moyenne en poids notée « Mw » est comprise entre 100 000 et 1 000 000 g/mol ; b) P2 : une résine thermodurcie dont la température de transition vitreuse est comprise entre 30°C et 150°C.\n<CLM>\1\tComposition selon la revendication 1, dans laquelle le taux de microparticules est compris dans un domaine de 80% à 95%.\n<CLM>\1\tComposition selon l'une quelconque des revendications 1 ou 2, dans laquelle la taille moyenne en masse des microparticules est comprise entre 1 et 50 pm, de préférence entre 2 et 25 p.m.\n<CLM>\1\tComposition selon l'une quelconque des revendications 1 à 3, dans laquelle les microparticules comportent des microparticules de graphite.\n<CLM>\1\tComposition selon l'une quelconque des revendications 2 à 4, dans laquelle le taux de matrice polymère P est compris dans un domaine de 5 à 20%.\n<CLM>\1\tComposition selon l'une quelconque des revendications 1 à 5, dans laquelle la masse moléculaire Mw est comprise dans un domaine de 200 000 à 800 000 g/mol.\n<CLM>\1\tComposition selon l'une quelconque des revendications 1 à 6, dans laquelle le polymère P1 comporte un homopolymère ou un copolymère de fluorure de vinylidène.\n<CLM>\1\tComposition selon l'une quelconque des revendications 1 à 7, dans laquelle le polymère P1 présente une température de transition vitreuse inférieure à 50°C, de préférence inférieure à 0°C. 2015PAT00437FR 3044320 -14-\n<CLM>\1\tComposition selon l'une quelconque des revendications 1 à 8, dans laquelle le polymère P1 présente une température de fusion inférieure à 250°C, de préférence inférieure à 200°C. 5\n<CLM>\1\tComposition selon l'une quelconque des revendications 1 à 9, dans laquelle la température de transition vitreuse de la résine thermodurcie P2 est comprise entre 80°C et 150°C, de préférence entre 90°C et 130°C. 10\n<CLM>\1\tComposition selon l'une quelconque des revendications 1 à 10, dans laquelle P2 comporte une résine vinylester, de préférence du type bisphénol-époxy.\n<CLM>\1\tComposition selon l'une quelconque des revendications 1 à 11, dans laquelle le rapport pondéral P2/P1 est compris entre 0,2 et 5, de préférence entre 0,4 et 2,5. 15\n<CLM>\1\tComposition selon l'une quelconque des revendications 1 à 12, dans laquelle le taux de polymère P1 dans la composition solide est compris entre 1% et 15%, de préférence entre 2 et 10%. 20\n<CLM>\1\tComposition selon l'une quelconque des revendications 1 à 13, dans laquelle le taux de résine P2 dans la composition solide est compris entre 2% et 15%, de préférence entre 5 et 12%.\n<CLM>\1\tUtilisation comme revêtement adhésif au métal, hydrophobe et électriquement 25 conducteur, sur un substrat dont au moins la surface est au moins en partie métallique, d'une composition selon l'une quelconque des revendications 1 à\n<CLM>\1\t16. Utilisation selon la revendication 15, le substrat étant une plaque bipolaire en acier pour pile à combustible. 30\n<CLM>\1\tUtilisation selon la revendication 16, l'acier étant un acier inox.\n<CLM>\1\tUtilisation selon la revendication 17, l'acier inox étant revêtu d'une couche de nickel. 35\n<CLM>\1\tSubstrat dont au moins la surface est au moins en partie métallique, au moins ladite partie métallique étant revêtue d'une composition solide selon l'une quelconque des revendications 1 à\n<CLM>\1\t20. Plaque bipolaire en acier, pour pile à combustible, revêtue d'une composition solide 40 selon l'une quelconque des revendications 1 à\n<CLM>\1\t2015PAT00437FR 3044320 5 -15-\n<CLM>\1\tPlaque selon la revendication 20, l'épaisseur du revêtement de composition solide étant comprise entre 10 et 60 iam, de préférence entre 15 et 50 pm.\n<CLM>\1\tPlaque selon les revendications 20 ou 21, l'acier étant un acier inox.\n<CLM>\1\tPlaque selon la revendication 22, l'acier inox étant revêtu d'une couche de nickel.\n<CLM>\1\tPlaque selon la revendication 23, l'épaisseur de la couche de nickel étant comprise entre 2 et 20 iam, de préférence dans un domaine de 5 à 151.1m. 10 2015PAT00437FR